(57)【要約】  【課題】  モノエチレン性不飽和単量体のグラフト率が高く、未反応のポリエーテル化合物が少ない、純度の高い親水性グラフト重合体、その製造方法および用途を提供する。  【解決手段】  親水性グラフト重合体は、下記一般式：                        −ＲＣＨ−ＣＨ２−Ｏ−（但し、Ｒは水素原子およびメチル基のうちの少なくとも１種であり、１分子中に混在してもよい。）で示される繰り返し単位を全体の３０ｍｏｌ％以上有し数平均分子量が２００以上のポリエーテル化合物に、不飽和カルボン酸系単量体を必須成分として含むモノエチレン性不飽和単量体を、グラフト重合させてなる重合体であって、純度が少なくとも７５％以上であることを特徴とする。親水性グラフト重合体の製造方法は、ポリエーテル化合物にモノエチレン性不飽和単量体を、有機スルホン酸化合物、リン酸化合物および無機酸から選ばれた少なくとも１種の酸性物質の有機過酸化物の存在下、グラフト重合させる方法である。【選択図】  なし【特許請求の範囲】
【請求項１】
下記一般式：
−ＲＣＨ−ＣＨ２−Ｏ−
（但し、Ｒは水素原子およびメチル基のうちの少なくとも１種であり、１分子中に混在してもよい。）
で示される繰り返し単位を全体の３０ｍｏｌ％以上有し数平均分子量が２００以上のポリエーテル化合物に、不飽和カルボン酸系単量体を必須成分として含むモノエチレン性不飽和単量体を、グラフト重合させてなる重合体であって、
純度が少なくとも７５％以上であることを特徴とする親水性グラフト重合体。
【請求項２】
請求項１に記載の親水性グラフト重合体を必須成分として含んでいるスケール防止剤。
【請求項３】
下記一般式：
−ＲＣＨ−ＣＨ２−Ｏ−
（但し、Ｒは水素原子およびメチル基のうちの少なくとも１種であり、１分子中に混在してもよい。）
で示される繰り返し単位を全体の３０ｍｏｌ％以上有し、数平均分子量が２００以上のポリエーテル化合物に、不飽和カルボン酸系単量体を必須成分として含むモノエチレン性不飽和単量体を、有機スルホン酸化合物、リン酸化合物および無機酸から選ばれた少なくとも１種の酸性物質と有機過酸化物の存在下、グラフト重合させる、親水性グラフト重合体の製造方法。
【請求項４】
前記モノエチレン性不飽和単量体中の前記不飽和カルボン酸系単量体の割合が６０重量％以上である、請求項３に記載の親水性グラフト重合体の製造方法。
【請求項５】
前記不飽和カルボン酸系単量体が、（メタ）アクリル酸、マレイン酸、無水マレイン酸、フマル酸および加水分解によりカルボン酸を生成するエステルから選ばれた少なくとも１種であり、前記エステルが、（メタ）アクリル酸エステル、マレイン酸エステルおよびフマル酸エステルから選ばれた少なくとも１種である、請求項３または４に記載の親水性グラフト重合体の製造方法。
【請求項６】
前記繰り返し単位中のＲの少なくとも１つが水素原子である、請求項３から５までのいずれかに記載の親水性グラフト重合体の製造方法。
【請求項７】
請求項３から６までのいずれかに記載の製造方法で得られた親水性グラフト重合体。
【請求項８】
請求項３から６までのいずれかに記載の製造方法で得られた親水性グラフト重合体を必須成分として含んでいるスケール防止剤。
【発明の詳細な説明】
【技術分野】
【０００１】
本発明は、グラフト率の高い、すなわち、純度の高い親水性グラフト重合体、その製造方法および用途に関する。
【背景技術】
【０００２】
親水性グラフト重合体は、たとえば、ポリエーテル化合物に（メタ）アクリル酸等の不飽和カルボン酸系単量体をグラフト重合して得られ、洗剤ビルダー、スケール防止剤、潤滑剤、染色助剤、繊維処理剤、有機粒子や無機粒子の分散剤等の用途に供されている。このような親水性グラフト重合体およびその製造方法が種々知られている（例えば、特許文献１〜３参照。）。
これらの製造方法では、ポリエーテル化合物に対する不飽和カルボン酸系単量体のグラフト率が低く、原料のポリエーテル化合物が未反応のまま多量に残存する。そのため、得られた親水性グラフト重合体は、いずれも、純度が悪く、上記用途に用いた場合、所望の性能を十分に得ることができないという問題があった。
【特許文献１】特開昭５５−７１７１０号公報
【特許文献２】特開昭５９−６２６１４号公報
【特許文献３】特開平７−５３６４５号公報
【発明の開示】
【発明が解決しようとする課題】
【０００３】
そこで、本発明が解決しようとする課題は、モノエチレン性不飽和単量体のグラフト率が高く、未反応のポリエーテル化合物が少ない、純度の高い親水性グラフト重合体、その製造方法および用途を提供することである。
【課題を解決するための手段】
【０００４】
本発明者らは、鋭意検討した結果、上記のグラフト重合を有機過酸化物と酸性物質の存在下で行えば、上記課題を解決できることを見出し、本発明に到達した。
すなわち、本発明にかかる親水性グラフト重合体は、下記一般式：
−ＲＣＨ−ＣＨ２−Ｏ−
（但し、Ｒは水素原子およびメチル基のうちの少なくとも１種であり、１分子中に混在してもよい。）
で示される繰り返し単位を全体の３０ｍｏｌ％以上有し数平均分子量が２００以上のポリエーテル化合物に、不飽和カルボン酸系単量体を必須成分として含むモノエチレン性不飽和単量体を、グラフト重合させてなる重合体であって、
純度が少なくとも７５％以上であることを特徴とする。この親水性グラフト重合体は、好適には以下の製造方法で得られるが、それ以外の方法で得られたものでもよい。
【０００５】
本発明にかかるスケール防止剤は、上記親水性グラフト重合体を必須成分として含んでいる。
本発明にかかる親水性グラフト重合体の製造方法は、
下記一般式：
−ＲＣＨ−ＣＨ２−Ｏ−
（但し、Ｒは水素原子およびメチル基のうちの少なくとも１種であり、１分子中に混在してもよい。）
で示される繰り返し単位を全体の３０ｍｏｌ％以上有し、数平均分子量が２００以上のポリエーテル化合物に、不飽和カルボン酸系単量体を必須成分として含むモノエチレン性不飽和単量体を、有機スルホン酸化合物、リン酸化合物および無機酸から選ばれた少なくとも１種の酸性物質の有機過酸化物の存在下、グラフト重合させる方法である。
【発明の効果】
【０００６】
本発明にかかる親水性グラフト重合体の製造方法は、モノエチレン性不飽和単量体のグラフト率が高くて、未反応のポリエーテル化合物が少ない。
本発明にかかる親水性グラフト重合体は、未反応のポリエーテル化合物が少ないため、純度が高く、分散能が高い。
本発明にかかるスケール防止剤は、スケール防止能が高く、炭酸カルシウム等のスケールの防止、除去に有効である。
【発明を実施するための最良の形態】
【０００７】
〔親水性グラフト重合体の製造方法〕
本発明にかかる親水性グラフト重合体の製造方法は、酸性物質および有機過酸化物の存在下、ポリエーテル化合物にモノエチレン性不飽和単量体をグラフト重合させる方法である。
本発明で用いられるポリエーテル化合物は、上記一般式で示される繰り返し単位を全体の３０ｍｏｌ％以上（好ましくは５０ｍｏｌ％以上）有する化合物である。ポリエーテル化合物は、エチレンオキシドおよび／またはプロピレンオキシドを必須成分として含み、必要に応じて他のアルキレンオキシドをさらに含む環状エーテルを、重合の開始点となる被反応化合物の存在下、公知の方法等で重合することにより得られる。
【０００８】
ポリエーテル化合物を得るために用いられる他のアルキレンオキシドとしては、たとえば、イソブチレンオキシド、１−ブテンオキシド、２−ブテンオキシド、トリメチルエチレンオキシド、テトラメチルエチレンオキシド、ブタジエンモノオキシド、スチレンオキシド、１，１−ジフェニルエチレンオキシド、エピフルオロヒドリン、エピクロロヒドリン、エピクブロモドリン、グリシドール、ブチルグリシジルエーテル、ヘキシルグリシジルエーテル、アリルグリシジルエーテル、フェニルグリシジルエーテル、２−クロロエチルグリシジルエーテル、ｏ−クロロフェニルグリシジルエーテル、エチレングリコールジグリシジルエーテル、ビスフェニルＡジグリシジルエーテル、メタクリルクロリドエポキシド、シクロヘキセンオキシド、ジヒドロナフタレンオキシド、ビニルシクロヘキセンモノオキシド、オキセタン、テトラヒドロフラン、１，４−エポキシシクロヘキサン等を挙げることができ、これらが１種または２種以上使用される。共重合可能な他のアルキレンオキシドは全体の７０ｍｏｌ％未満にする必要がある。７０ｍｏｌ％以上になると、モノエチレン性不飽和単量体のグラフト率が低下する。
【０００９】
被反応化合物は、環状エーテルの重合の開始点となる化合物であり、その種類や、分子量等については、特に限定はない。被反応化合物としては、たとえば、水；水素；酸素；二酸化炭素；アルコール；ハロゲン化水素；アンモニア；アミン；ヒドロキシルアミン；カルボン酸；酸ハロゲン化物；ラクトン；アルデヒド；ベンゼン等を挙げることができ、これらが１種または２種以上使用される。これらのうち、水、アルコールおよびアミンから選ばれた少なくとも１種は、被反応化合物として好ましい。
上記アルコールとしては、たとえば、メタノール、エタノール、ｎ−プロパノール、ｎ−ブタノールの炭素数１〜２２の１級脂肪族アルコール；フェノール、ｉｓｏ−プロピルフェノール、オクチルフェノール、ｔｅｒｔ−ブチルフェノール、ノニルフェノール、ナフトール等の芳香族アルコール；ｉｓｏ−プロピルアルコールやｎ−パラフィンを酸化して得られるアルコール等の炭素数３〜１８の２級アルコール；ｔｅｒｔ−ブタノール等の３級アルコール；エチレングリコール、ジエチレングリコール、プロパンジオール、ブタンジオール、プロピレングリコール等のジオール類；グリセリン、トリメチロールプロパン等のトリオール類；ソルビトール等のポリオール類等を挙げることができ、これらが１種または２種以上使用される。
【００１０】
上記アミンとしては、たとえば、アニリン、ナフチルアミン、エチレンジアミン等を挙げることができ、これらが１種または２種以上使用される。
環状エーテルの重合の反応形式については、特に限定はなく、（ｉ）アルカリ金属の水酸化物、アルコラート等の強アルカリや、アルキルアミン等を塩基触媒として用いるアニオン重合、（ｉｉ）金属および半金属のハロゲン化物、鉱酸、酢酸等を触媒として用いるカチオン重合、および、（ｉｉｉ）アルミニウム、鉄、亜鉛等の金属のアルコキシド、アルカリ土類化合物、ルイス酸等を組み合わせたものを用いる配位重合のうちのいずれでもよい。
【００１１】
ポリエーテル化合物は、上記重合によって得られるポリエーテルから誘導された誘導体でもよい。このような誘導体としては、たとえば、ポリエーテルの末端官能基を変換した末端基変換体や、ポリエーテルと、カルボキシル基、イソシアネート基、アミノ基、ハロゲン基等の基を複数有する架橋剤とを反応させて得られる架橋体等を挙げることができる。末端基変換体としては、上記ポリエーテルの少なくとも１つの末端の水酸基を、酢酸や無水酢酸等の炭素数２〜２２の脂肪酸およびその酸無水物、コハク酸、無水コハク酸、アジピン酸等のジカルボン酸でエステル化したものが、好ましい。
ポリエーテル化合物の数平均分子量は、２００以上である。数平均分子量の上限については、特に限定はないが、好ましくは１０００００以下である。数平均分子量が２００未満であると、グラフト率が低下し、未反応のポリエーテル化合物が多くなるという問題がある。数平均分子量が１０００００を超えると、粘度が高くなる傾向があり、重合時に取扱いにくくなる。
【００１２】
ポリエーテル化合物中の繰り返し単位の数については、特に限定はなく、好ましくはポリエーテル化合物中２個以上、さらに好ましくは３個以上である。繰り返し単位中のＲは、その少なくとも１つが水素原子であることが好ましい。
モノエチレン性不飽和単量体は、不飽和カルボン酸系単量体を必須成分として含み、不飽和カルボン酸系単量体と共重合可能な他の不飽和単量体をさらに含むことがある。
不飽和カルボン酸系単量体は、エチレン性不飽和カルボン酸、および／または、加水分解によりカルボン酸を生成するエステルである。
エチレン性不飽和カルボン酸としては、たとえば、（メタ）アクリル酸；マレイン酸；フマル酸；無水マレイン酸等を挙げることができ、これらが１種または２種以上使用される。不飽和カルボン酸系単量体が、（メタ）アクリル酸、マレイン酸、フマル酸および無水マレイン酸から選ばれた少なくとも１種であると、親水性グラフト重合体の酸価および分散能が高まる。
【００１３】
加水分解によりカルボン酸を生成するエステルとしては、上記エチレン性不飽和カルボン酸のエステルであれば特に限定はなく、たとえば、マレイン酸モノメチル、マレイン酸ジメチル、マレイン酸モノエチル、マレイン酸ジエチル等のマレイン酸のエステル類；フマル酸モノメチル、フマル酸ジメチル、フマル酸モノエチル、フマル酸ジエチル等のフマル酸のエステル類；（メタ）アクリル酸メチ、（メタ）アクリル酸エチル、（メタ）アクリル酸ブチル、（メタ）アクリル酸ステアリル、（メタ）アクリル酸ヒドロキシエチル、（メタ）アクリル酸ヒドロキシプロピル等の（メタ）アクリル酸のエステル類；ジメチルアミノエチル（メタ）アクリレート等のアミノアルキル（メタ）アクリレート類；２−スルホエチル（メタ）アクリレート等のスルホアルキル（メタ）アクリレート類等を挙げることができ、これらが１種または２種以上使用される。上記エステルを用いる場合は、グラフト重合後に、エステル基の一部または全部を加水分解してカルボキシル基に変換する工程が必要となる。したがって、不飽和カルボン酸系単量体は、この変換工程が不必要とさせるという点からは、エチレン性不飽和カルボン酸のみからなることが好ましい。
【００１４】
不飽和カルボン酸系単量体と共重合可能な他の不飽和単量体は、不飽和カルボン酸系単量体以外の単量体であれば、特に限定はなく、たとえば、（メタ）アクリルアミド等のアミド基含有単量体類；酢酸ビニル、プロピオン酸ビニル、ピバリン酸ビニル、安息香酸ビニル、桂皮酸ビニル等のビニルエステル類；エチレン、プロピレン等のアルケン類；スチレン、スチレンスルホン酸等の芳香族ビニル系単量体類；ビニルトリメトキシシラン、ビニルトリエトキシシラン等のトリアルキルオキシシリル基含有ビニル系単量体類；γ−（メタクリロイルオキシプロピル）トリメトキシシラン等のケイ素含有ビニル系単量体類；マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミド等のマレイミド誘導体；（メタ）アクリロニトリル等のニトリル基含有ビニル系単量体類；（メタ）アクロレイン等のアルデヒド基含有ビニル系単量体類；２−アクリルアミド−２−メチルプロパンスルホン酸、アリルスルホン酸、ビニルスルホン酸、ヒドロキシアリルオキシプロパンスルホン酸、２−ヒドロキシ−３−ブテンスルホン酸等のスルホン酸基含有単量体類；メチルビニルエーテル、エチルビニルエーテル等のアルキルビニルエーテル類；塩化ビニル、塩化ビニリデン、塩化アリル、アリルアルコール：ビニルピロリドン等のその他官能基含有単量体類等を挙げることができ、これらが１種または２種以上使用される。
【００１５】
モノエチレン性不飽和単量体中の不飽和カルボン酸系単量体の割合は、特に限定はないが、親水性グラフト重合体の酸価および分散能を高める上で、好ましくは６０重量％以上、さらに好ましくは６５重量％以上、最も好ましくは７０重量％以上である。
有機過酸化物は、グラフト重合の重合開始剤として用いられる。有機過酸化物としては、たとえば、メチルエチルケトンパーオキサイド、シクロヘキサノンパーオキサイド、３，３，５−トリメチルシクロヘキサノンパーオキサイド、メチルシクロヘキサノンパーオキサイド、メチルアセトアセテートパーオキサイド、アセチルアセトンパーオキサイド等のケトンパーオキサイド類；ｔｅｒｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド、１，１，３，３−テトラメチルブチルハイドロパーオキサイド、２−（４−メチルシクロヘキシル）−プロパンハイドロパーオキサイド等のハイドロパーオキサイド類；ジ−ｔｅｒｔ−ブチルパーオキサイド、ｔｅｒｔ−ブチルクミルパーオキサイド、ジクミルパーオキサイド、α，α’−ビス（ｔｅｒｔ−ブチルパーオキシ）ｐ−ジイソプロピルベンゼン、α，α’−ビス（ｔｅｒｔ−ブチルパーオキシ）ｐ−イソプロピルヘキシン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３等のジアルキルパーオキサイド類；ｔｅｒｔ−ブチルパーオキシアセテート、ｔｅｒｔ−ブチルパーオキシラウレート、ｔｅｒｔ−ブチルパーオキシベンゾエート、ジ−ｔｅｒｔ−ブチルパーオキシイソフタレート、２，５−ジメチル−２，５−ジ（ベンゾイルパーオキシ）ヘキサン、ｔｅｒｔ−ブチルパーオキシイソプロピルカーボネート、ｔｅｒｔ−ブチルパーオキシイソブチレート、ｔｅｒｔ−ブチルパーオキシビバレート、ｔｅｒｔ−ブチルパーオキシネオデカノエート、クミルパーオキシネオデカノエート、ｔｅｒｔ−ブチルパーオキシ−２−エチルヘキサノエート、ｔｅｒｔ−ブチルパーオキシ−３，５，５−トリメチルシクロヘキサノエート、ｔｅｒｔ−ブチルパーオキシベンゾエート、ｔｅｒｔ−ブチルパーオキシマレイン酸、クミルパーオキシオクトエート、ｔｅｒｔ−ヘキシルパーオキシビバレート、ｔｅｒｔ−ヘキシルパーオキシネオヘキサノエート、クミルパーオキシネオヘキサノエート等のパーオキシエステル類；ｎ−ブチル−４，４−ビス（ｔｅｒｔ−ブチルパーオキシ）バレエート、２，２−ビス（ｔｅｒｔ−ブチルパーオキシ）ブタン、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（ｔｅｒｔ−ブチルパーオキシ）オクタン等のパーオキシケタール類；アセチルパーオキサイド、イソブチリルパーオキサイド、オクタノイルパーオキサイド、デカノイルパーオキサイド、ラウロイルパーオキサイド、３，３，５−トリメチルシクロヘキサノイルパーオキサイド、サクシニックアシッドパーオキサイド、ベンゾイルパーオキサイド、２，４−ジクロロベンゾイルパーオキサイド、ｍ−トルイルパーオキサイド等のジアシルパーオキサイド類；ジ−イソプロピルパーオキシジカーボネート、ジ−２−エチルヘキシルパーオキシジカーボネート、ジ−ｎ−プロピルパーオキシジカーボネート、ビス−（４−ｔｅｒｔ−���チルシクロヘキシル）パーオキシジカーボネート、ジミリスチルパーオキシジカーボネート、ジ−メトキシイソプロピルパーオキシジカーボネート、ジ（３−メチル−３−メトキシブチル）パーオキシジカーボネート、ジ−アリルパーオキシジカーボネート等のパーオキシジカーボネート類；アセチルシクロヘキシルスルフォニルパーオキサイド、ｔｅｒｔ−ブチルパーオキシアリルカーボネート等のその他有機過酸化物類等を挙げることができ、これらが１種または２種以上使用される。
【００１６】
有機過酸化物の使用量は、特に限定はないが、モノエチレン性不飽和単量体に対して好ましくは０．１〜３０重量％、さらに好ましくは０．５〜２０重量％である。０．１重量％未満であると、ポリエーテル化合物へのグラフト率が低下する傾向がある。他方、３０重量％を超えると、有機過酸化物が高価であるため、経済上、好ましくない。有機過酸化物は、同時に、且つ、予めポリエーテル化合物に混合することなく別々に、エチレン性不飽和単量体と添加するのが好ましいが、予めポリエーテル化合物に添加しておくこともでき、モノエチレン性不飽和単量体に添加しておくこともできる。
有機過酸化物とともに、有機過酸化物の分解触媒や、還元性化合物を併用してもよい。
【００１７】
有機過酸化物の分解触媒としては、たとえば、塩化リチウム、臭化リチウム等のハロゲン化金属；酸化チタン、二酸化ケイ素等の金属酸化物；塩酸、臭化水素酸、過塩素酸、硫酸、硝酸等の無機酸の金属塩；ギ酸、酢酸、プロピオン酸、ラク酸、イソラク酸、安息香酸等のカルボン酸、そのエステルおよびその金属塩；ピリジン、インドール、イミダゾール、カルバゾール等の複素環アミンおよびその誘導体等を挙げることができ、これらが１種または２種以上使用される。
還元性化合物としては、フェロセン等の有機金属化合物；ナフテン酸鉄、ナフテン酸銅、ナフテン酸ニッケル、ナフテン酸コバルト、ナフテン酸マンガン等の、鉄、銅、ニッケル、コバルト、マンガン等の金属イオンを発生できる無機化合物；三フッ化ホウ素エーテル付加物、過マンガン酸カリウム、過塩素酸等の無機化合物；二酸化硫黄、亜硫酸塩、硫酸エステル、重亜硫酸塩、チオ硫酸塩、スルホキシ酸塩、ベンゼンスルフィン酸とその置換体、パラトルエンスルフィン酸等の環状スルフィン酸の同族体等の硫黄含有化合物；オクチルメルカプタン、ドデシルメルカプタン、メルカプトエタノール、α−メルカプトプロピオン酸、チオグリコール酸、チオプロピオン酸、α−チオプロピオン酸ナトリウムスルホプロピルエステル、α−チオプロピオン酸ナトリウムスルホエチルエステル等のメルカプト化合物；ヒドラジン、β−ヒドロキシエチルヒドラジン、ヒドロキシルアミン等の窒素含有化合物；ホルムアルデヒド、アセトアルデヒド、プロピオンアルデヒド、ｎ−ブチルアルデヒド、イソブチルアルデヒド、イソバレリアンアルデヒド等のアルデヒド類；アスコルビン酸等を挙げることができ、これらが１種または２種以上使用される。
【００１８】
酸性物質は、ポリエーテル化合物へのグラフト率を向上させ、得られる親水性グラフト重合体の分散能を高める働きがある。酸性物質は、有機スルホン酸化合物、リン酸化合物および無機酸から選ばれた少なくとも１種である。
有機スルホン酸化合物としては、たとえば、メタンスルホン酸、エタンスルホン酸、プロパンスルホン酸、オクタンスルホン酸等の脂肪族スルホン酸；ベンゼンスルホン酸、ベンゼンジスルホン酸、ナフタレンスルホン酸、ナフタレンジスルホン酸等の芳香族スルホン酸；クロロベンゼンスルホン酸、１−ナフチルアミン−４−スルホン酸（ナフチオン酸）、ドビアス酸、ペリ酸、ガンマ酸（γ酸）、ジェー酸、コッホ酸、メタニル酸、トルエンスルホン酸、ドデシルベンゼンスルホン酸等の核置換基を有する芳香族スルホン酸等を挙げることができ、これらが１種または２種以上使用される。
【００１９】
無機酸としては、たとえば、塩酸、フッ化水素酸、臭化水素酸、ヨウ化水素酸、過塩素酸、亜塩素酸、次亜塩素酸、過ヨウ素酸、硫酸、発煙硫酸、亜硫酸、硝酸、発煙硝酸、マンガン酸、過マンガン酸、クロム酸、重クロム酸等を挙げることができ、これらが１種または２種以上使用される。
リン酸化合物としては、たとえば、リン酸、亜リン酸、次亜リン酸、ポリリン酸、メタリン酸、ピロリン酸、リン酸メチル、リン酸エチル、リン酸プロピル、リン酸ブチル、リン酸オクチル、リン酸ドデシル、リン酸ステアリル、リン酸フェニル、リン酸ジメチル、リン酸ジエチル、リン酸ジプロピル、リン酸ジブチル、リン酸ジオクチル、リン酸ジドデシル、リン酸ジステアリル、リン酸ジフェニル等を挙げることができ、これらが１種または２種以上使用される。
【００２０】
酸性物質の使用量は、特に限定はないが、モノエチレン性不飽和単量体に対して好ましくは０．０５〜２０重量％、さらに好ましくは０．１〜１５重量％である。酸性物質の使用量が０．０５重量％未満であると、未反応のポリエーテル化合物が多量に残存し、モノエチレン性不飽和単量体のグラフト率が低下する傾向がある。他方、酸性物質の使用量が２０重量％を超えると、添加量に見合った効果が発揮されないことがある。酸性物質は予めポリエーテル化合物に添加しておくこともできるが、モノエチレン性不飽和単量体に添加することもできる。
グラフト重合は、実質的に無溶媒で行われることが好ましいが、反応系全体の２０重量％以下の溶媒を使用してもよい。反応系全体の２０重量％を超えると、モノエチレン性不飽和単量体のグラフト率が低下することがある。反応系の粘度が高い場合は、少量の溶媒を用いる方が添加する際に好ましい時もあり、溶媒は添加後、留去してもよい。
【００２１】
上記溶媒としては、特に限定はないが、使用される単量体の溶媒への連鎖移動定数が可能なかぎり小さいものや、常圧下で反応に用いることができる沸点８０℃以上のもの等が好ましい。このような溶媒としては、たとえば、ｉｓｏ−ブチルアルコール、ｎ−ブチルアルコール、ｔｅｒｔ−ブチルアルコール、エチレングリコール、ジエチレングリコール、トリエチレングリコール、プロピレングリコール、エチレングリコールモノアルキルエーテル、プロピレングリコールモノアルキルエーテル等のアルコール類；エチレングリコールジアルキルエーテル、プロピレングリコールジアルキルエーテル等のジエーテル類；酢酸、酢酸エチル、酢酸プロピル、酢酸ブチル、エチレングリコールモノアルキルエーテルの酢酸エステル、プロピレングリコールモノアルキルエーテルの酢酸エステル等の酢酸系化合物等を挙げることができ、これらが１種または２種以上使用される。上記アルコール類およびジエーテル類中のアルキル基としては、メチル基、エチル基、プロピル基、ブチル基等を挙げることができる。
【００２２】
グラフト重合の温度は、８０℃以上であることが好ましく、さらに好ましくは９０〜１６０℃である。８０℃未満の温度では、グラフト重合が進行しにくく、モノエチレン性不飽和単量体のグラフト率が低下する傾向がある。他方、１６０℃を超える温度では、ポリエーテル化合物および得られた親水性グラフト重合体の熱分解が起こるおそれがある。
グラフト重合の際、ポリエーテル化合物は、その一部または全量を初期に仕込むことが好ましい。モノエチレン性不飽和単量体として、たとえば、マレイン酸、フマル酸、無水マレイン酸の群より選ばれる少なくとも１つの単量体（Ａ）と、（メタ）アクリル酸とを併用して、ポリエーテル化合物にグラフト重合する場合、単量体（Ａ）のうちの半量以上と、酸性物質とを予めポリエーテル化合物に混合し、８０℃以上に加熱した後、加熱した混合物に残部のモノエチレン性不飽和単量体および有機過酸化物を別々に添加して、グラフト重合することが好ましい。この方法により、得られる親水性グラフト重合体の分子量を容易に調整できるようになる。
〔親水性グラフト重合体およびその用途〕
本発明にかかる親水性グラフト重合体は、上記ポリエーテル化合物に、上記モノエチレン性不飽和単量体をグラフト重合させてなる重合体である。この親水性グラフト重合体の純度は、少なくとも７５％以上であり、好ましくは８０％以上、さらに好ましくは８５％以上である。純度が７５％未満であると、純度が低く、分散能が低下するため、後述のスケール防止剤等の用途に用いた場合、所望の性能を十分に得ることができない。
【００２３】
本発明の親水性グラフト重合体は純度が高く、分散能が高い。そのため、後述のスケール防止剤や、洗剤用ビルダー、繊維処理剤、顔料分散剤、有機、無機固体粒子分散剤、製紙用助剤、セメント添加剤、ＣＷＭ用分散剤、発泡剤、泡強化剤、相溶化剤、可溶化剤、防錆剤、乳化剤、染色用助剤等の用途に好ましく用いられる。
この親水性グラフト重合体は、そのまま水やアルコール等の溶剤に溶解して、上記用途に使用することもできるが、塩基を添加してカルボン酸の塩に変換して使用してもよい。塩基としては、たとえば、水酸化ナトリウム、水酸化カリウム、水酸化カルシウム、水酸化リチウム等のアルカリ金属、アルカリ土類金属の水酸化物；炭酸ナトリウム、炭酸カルシウム、炭酸リチウム等のアルカリ金属、アルカリ土類金属の炭酸塩；アンモニア、モノエタノールアミン、ジエタノールアミン、トリエタノールアミン等のアミン類等を挙げることができ、これらが１種または２種以上使用される。溶剤としては水が好ましい。
【００２４】
本発明の親水性グラフト重合体を製造する方法については、特に限定はなく、好ましいものとして上記製造方法を挙げることができる。この製造方法で得られた親水性グラフト重合体は、モノエチレン性不飽和単量体のグラフト率が高く、その純度が高い。
本発明にかかるスケール防止剤は、この親水性グラフト重合体を必須成分として含み、炭酸カルシウム等の水に難溶性の無機粒子を強力に分散させ、スケールの発生を防止する。
スケール防止剤は、親水性グラフト重合体の耐ゲル化性が高いと、スケール防止能がさらに向上する。上記親水性グラフト重合体は、従来のポリカルボン酸系ポリマーと比較して、高い耐ゲル化性を有する。耐ゲル化性の高い親水性グラフト重合体としては、スルホン酸基および／または水酸基を含有する親水性グラフト重合体を挙げることができ、たとえば、ポリエーテル化合物に、ヒドロキシアルキル（メタ）アクリレート類や、スルホン酸基含有単量体類等のモノエチレン性不飽和単量体をグラフト重合させて得ることができる。
【００２５】
スケール防止剤は、親水性グラフト重合体以外の他の成分を含むものであってもよい。上記他の成分としては、たとえば、有機スルホン酸；重合リン酸塩、ホスホン酸塩等のリン酸化合物；亜鉛、クロム、マンガン等の金属塩；腐食防止剤；スライムコントロール剤；キレート剤；清罐剤；脱酸素剤；防食剤；スラッジ分散剤；スケール溶解除去剤；キャリオーバ防止剤；保罐剤；イオン交換樹脂洗浄剤；ＯＳＲ型洗浄剤等を挙げることができる。これら他の成分は１種類のみを用いてもよいし、２種類以上を混合して用いてもよい。その配合量は特に限定されるものではない。
本発明のスケール防止剤は、冷却水系、ボイラー水系、海水淡水化装置、オイルフィード、パルプ溶解釜、黒液濃縮釜等の水系に、そのまま添加すればよく、その添加量は１〜１００ｐｐｍである。スケール防止剤が上記親水性グラフト重合体以外の他の成分を含む場合には、別々に添加することもできる。
【００２６】
本発明のスケール防止剤は、炭酸カルシウム、リン酸カルシウム、水酸化亜鉛、硫酸バリウム、硫酸カルシウム、亜硫酸カルシウム、ケイ酸カルシウム、ケイ酸マグネシウム、水酸化マグネシウム、リン酸亜鉛、水酸化亜鉛、塩基性炭酸亜鉛、ケイ酸塩、シリカ、鉄等のスケールの防止、除去に用いることができる。
【実施例】
【００２７】
以下に実施例によりさらに詳細に本発明を説明するが、本発明はこれに限定されるものではない。
−実施例１−
温度計、撹拌機、窒素導入管、還流冷却器を備えたガラス製反応器に、数平均分子量５３０のフェノキシポリエチレングリコール（フェノールにエチレンオキサイドを平均１０モル付加させて得られたもの）１００重量部、マレイン酸５１．８重量部およびｐ−トルエンスルホン酸・１水和物５重量部を仕込み、仕込物を窒素気流下、加熱して溶解させ、撹拌下１２８℃まで昇温した。次に、温度を１２５〜１３１℃に保ちながら、アクリル酸４８．２重量部、パーブチルＺ（ｔｅｒｔ−ブチルパーオキシベンゾエート９８％含有、日本油脂（株）製）１０重量部を、別々に、１時間にわたって連続的に滴下し、その後１時間撹拌を続けてグラフト重合体を得た。
【００２８】
得られたグラフト重合体のグラフト率は９３％、その純度は９６．５％であった。このグラフト重合体について下記のスケール防止性能試験を行ったところ、スケール抑制率は５０％であった。
〔スケール防止性能試験〕
ＮａＯＨ水溶液および／またはＨＣｌ水溶液を用いて調整した、グラフト重合体５ｍｇ／ｌ、塩化カルシウム５５５ｍｇ／ｌ（カルシウム：２００ｍｇ／ｌ）および炭酸水素ナトリウム４２０ｍｇ／ｌからなり、ｐＨ８．５の試験液１００ｍｌを容器に入れ、この容器を密栓し、６０℃で２０時間静置した。静置後、試験液を０．１μｍのメンブランフィルターでろ過し、ろ液をＥＤＴＡで滴定し、ろ液中のカルシウムを定量し、その定量値をＣ（ｍｇ／ｌ）とした。グラフト重合体を含まない試験液についても上記と同様にしてカルシウムを定量し、その定量値をＢ（ｍｇ／ｌ）とした。ＢおよびＣを下式に代入し、スケール抑制率を算出した。
【００２９】
スケール抑制率（％）＝（Ｃ−Ｂ）／（２００−Ｂ）×１００
−実施例２−
温度計、撹拌機、窒素導入管、還流冷却器を備えたガラス製反応器に、数平均分子量４７０のメトキシポリエチレングリコール（メタノールにエチレンオキサイドを平均１０モル付加させて得られたもの）１００重量部、マレイン酸５２．３重量部および硫酸４．５重量部を仕込み、仕込物を窒素気流下、加熱して溶解させ、撹拌下１２６℃まで昇温した。次に、温度を１２４〜１２９℃に保ちながら、アクリル酸４７．５重量部、パーブチルＺ（ｔｅｒｔ−ブチルパーオキシベンゾエート９８％含有、日本油脂（株）製）１０重量部を、別々に、１時間にわたって連続的に滴下し、その後１時間撹拌を続けてグラフト重合体を得た。
【００３０】
得られたグラフト重合体のグラフト率は８９％、その純度は９４．５％であった。このグラフト重合体について上記スケール防止性能試験を行ったところ、スケール抑制率は４８％であった。
−実施例３−
温度計、撹拌機、窒素導入管、還流冷却器を備えたガラス製反応器に、数平均分子量５３０のフェノキシポリエチレングリコール（フェノールにエチレンオキサイドを平均１０モル付加させて得られたもの）１１０重量部、マレイン酸５３．２重量部およびリン酸６重量部を仕込み、仕込物を窒素気流下、加熱して溶解させ、撹拌下１２８℃まで昇温した。次に、温度を１２５〜１３０℃に保ちながら、アクリル酸４９．４重量部、パーブチルＺ（ｔｅｒｔ−ブチルパーオキシベンゾエート９８％含有、日本油脂（株）製）１０重量部を、別々に、１時間にわたって連続的に滴下し、その後１時間撹拌を続けてグラフト重合体を得た。
【００３１】
得られたグラフト重合体のグラフト率は９３％、その純度は９６．５％であった。このグラフト重合体について上記スケール防止性能試験を行ったところ、スケール抑制率は５１％であった。
−比較例−
温度計、撹拌機、窒素導入管、還流冷却器を備えたガラス製反応器に、数平均分子量２０００のメトキシポリエチレングリコール（メタノールにエチレンオキサイドを平均４５モル付加させて得られたもの）７重量部およびマレイン酸１３．９重量部を仕込み、仕込物を窒素気流下、加熱して溶解させ、撹拌下１４５℃まで昇温した。次に、温度を１４５〜１４７℃に保ちながら、アクリル酸１９重量部、パーブチルＤ（ジ−ｔｅｒｔ−ブチルパーオキシド９８％含有、日本油脂（株）製）１．７重量部を、別々に、１時間にわたって連続的に滴下し、その後１時間撹拌を続けて、比較グラフト重合体を得た。
【００３２】
得られた比較グラフト重合体のグラフト率は７５％、その純度は７４％であった。この比較グラフト重合体について上記スケール防止性能試験を行ったところ、スケール抑制率は４０％であった。